(57)【要約】  遮熱性を高め、かつ、多重像を抑え、画像表示を良好にすることができる合わせガラス用中間膜を提供する。  本発明に係る合わせガラス用中間膜は、赤外線反射層と、熱可塑性樹脂を含む第１の樹脂層と、熱可塑性樹脂を含む第２の樹脂層とを有し、前記赤外線反射層の第１の表面側に前記第１の樹脂層が配置されており、前記赤外線反射層の前記第１の表面とは反対の第２の表面側に前記第２の樹脂層が配置されており、前記第１の樹脂層が０．１ｍｒａｄ以上の楔角を有し、中間膜の前記第１の樹脂層の外側にクリアガラスを配置し、中間膜の前記第２の樹脂層の外側にグリーンガラスを配置して合わせガラスを得て、合わせガラスのグリーンガラスの外側から光を照射したときに、入射角度６０度における波長４８０ｎｍ〜６８０ｎｍでの光の反射率が１５％以下である。
2019189736.tif 000002
【特許請求の範囲】
【請求項１】
赤外線反射層と、熱可塑性樹脂を含む第１の樹脂層と、熱可塑性樹脂を含む第２の樹脂層とを有し、
前記赤外線反射層の第１の表面側に前記第１の樹脂層が配置されており、前記赤外線反射層の前記第１の表面とは反対の第２の表面側に前記第２の樹脂層が配置されており、
前記第１の樹脂層が０．１ｍｒａｄ以上の楔角を有し、
中間膜の前記第１の樹脂層の外側に厚さ２．５ｍｍのクリアガラスを配置し、中間膜の前記第２の樹脂層の外側に厚さ２ｍｍのグリーンガラスを配置して合わせガラスを得て、合わせガラスの前記第２の樹脂層の外側に位置するグリーンガラスの外側から光を照射したときに、入射角度６０度における波長４８０ｎｍ〜６８０ｎｍでの光の反射率が１５％以下である、合わせガラス用中間膜。
【請求項２】
前記第２の樹脂層が、遮熱性物質を含む、請求項１に記載の合わせガラス用中間膜。
【請求項３】
前記第１の樹脂層中の前記熱可塑性樹脂が、ポリビニルアセタール樹脂であり、
前記第２の樹脂層中の前記熱可塑性樹脂が、ポリビニルアセタール樹脂である、請求項１又は２に記載の合わせガラス用中間膜。
【請求項４】
前記第１の樹脂層が可塑剤を含み、
前記第２の樹脂層が可塑剤を含む、請求項１〜３のいずれか１項に記載の合わせガラス用中間膜。
【請求項５】
ヘッドアップディスプレイである合わせガラスに用いられる、請求項１〜４のいずれか１項に記載の合わせガラス用中間膜。
【請求項６】
第１の合わせガラス部材と、第２の合わせガラス部材と、中間膜とを備え、
前記中間膜は、赤外線反射層と、熱可塑性樹脂を含む第１の樹脂層と、熱可塑性樹脂を含む第２の樹脂層とを有し、
前記赤外線反射層の第１の表面側に前記第１の樹脂層が配置されており、前記赤外線反射層の前記第１の表面とは反対の第２の表面側に前記第２の樹脂層が配置されており、
前記第１の樹脂層の外側に前記第１の合わせガラス部材が配置されており、前記第２の樹脂層の外側に前記第２の合わせガラス部材が配置されており、
前記第１の合わせガラス部材と前記第１の樹脂層との積層体が、０．１ｍｒａｄ以上の楔角を有し、
合わせガラスの前記第２の合わせガラス部材の外側から光を照射したときに、入射角度６０度における波長４８０ｎｍ〜６８０ｎｍでの光の反射率が１５％以下である、合わせガラス。
【請求項７】
前記第１の樹脂層が、０．１ｍｒａｄ以上の楔角を有する、請求項６に記載の合わせガラス。
【請求項８】
前記第２の樹脂層が、遮熱性物質を含む、請求項６又は７に記載の合わせガラス。
【請求項９】
前記第１の樹脂層中の前記熱可塑性樹脂が、ポリビニルアセタール樹脂であり、
前記第２の樹脂層中の前記熱可塑性樹脂が、ポリビニルアセタール樹脂である、請求項６〜８のいずれか１項に記載の合わせガラス。
【請求項１０】
前記第１の樹脂層が可塑剤を含み、
前記第２の樹脂層が可塑剤を含む、請求項６〜９のいずれか１項に記載の合わせガラス。
【請求項１１】
ヘッドアップディスプレイである、請求項６〜１０のいずれか１項に記載の合わせガラス。
【請求項１２】
外部空間と前記外部空間から熱線が入射される内部空間との間の開口部と、画像表示用の光を前記合わせガラスに照射するための光源装置とを有する建築物又は車両にて、
前記第１の合わせガラス部材が、前記外部空間側に位置するように、かつ前記第２の合わせガラス部材が前記内部空間側に位置するように、請求項６〜１１のいずれか１項に記載の合わせガラスを前記開口部に取り付ける工程を備える、ヘッドアップディスプレイシステムの製造方法。
【発明の詳細な説明】
【技術分野】
【０００１】
本発明は、赤外線反射層を有する合わせガラス用中間膜に関する。また、本発明は、赤外線反射層を有する中間膜を備える合わせガラスに関する。また、本発明は、赤外線反射層を有する中間膜を備える合わせガラスを用いるヘッドアップディスプレイシステムの製造方法に関する。
【背景技術】
【０００２】
合わせガラスは、一般に、外部衝撃を受けて破損してもガラスの破片の飛散量が少なく、安全性に優れている。このため、上記合わせガラスは、自動車、鉄道車両、航空機、船舶及び建築物等に広く使用されている。上記合わせガラスは、一対のガラス板の間に合わせガラス用中間膜を挟み込むことにより、製造されている。このような車両及び建築物の開口部に用いられる合わせガラスには、高い遮熱性が求められる。【０００３】
遮熱性を高めるために、赤外線反射層を備える中間膜が用いられることがある。赤外線反射層を備える中間膜は、下記の特許文献１に開示されている。【０００４】
また、自動車に用いられる合わせガラスとして、ヘッドアップディスプレイ（ＨＵＤ）が知られている。ＨＵＤでは、自動車のフロントガラスに、自動車の走行データである速度などの計測情報等を表示させることができ、運転者はフロントガラスの前方に表示が映し出されているように認識することができる。【０００５】
上記ＨＵＤでは、計測情報等が、二重に見えるという問題がある。【０００６】
二重像を抑制するために、楔状の中間膜が用いられている。下記の特許文献２には、一対のガラス板の間に、所定の楔角を有する楔状の中間膜が挟み込まれた合わせガラスが開示されている。このような合わせガラスでは、中間膜の楔角の調整により、１つのガラス板で反射される計測情報の表示と、別のガラス板で反射される計測情報の表示とを、運転者の視野で１点に結ぶことができる。このため、計測情報の表示が二重に見え難く、運転者の視界を妨げにくい。
【先行技術文献】
【特許文献】
【０００７】
【特許文献１】特開２０１７−８１７７５号公報
【特許文献２】特表平４−５０２５２５号公報
【発明の概要】
【発明が解決しようとする課題】
【０００８】
特許文献１に記載の赤外線反射層を備える中間膜は、楔状ではない。また、該中間膜を用いた合わせガラスも、楔状ではない。【０００９】
特許文献２に記載の中間膜は、楔状である。特許文献２では、１つのガラス板で反射される計測情報の表示と、別のガラス板で反射される計測情報の表示とを、運転者の視野で１点に結ぶことで、二重像を抑制している。【００１０】
赤外線反射層を備えていない中間膜を用いた合わせガラスでは、中間膜の楔角の調整によって、多重像を比較的容易に抑制できる。【００１１】
一方で、赤外線反射層を備える中間膜を楔状にし、楔状の中間膜を用いた合わせガラスを作製すると、該合わせガラスにおいて、計測情報の表示は、赤外線反射層での反射によっても生じる。このため、中間膜の楔角の調整のみによっては、多重像を十分に抑制できないことがある。【００１２】
本発明の目的は、遮熱性を高め、かつ、多重像を抑え、画像表示を良好にすることができる合わせガラス用中間膜及び合わせガラスを提供することである。また、本発明は、上記の合わせガラスを用いたヘッドアップディスプレイシステムの製造方法を提供することも目的とする。
【課題を解決するための手段】
【００１３】
本発明の広い局面によれば、赤外線反射層と、熱可塑性樹脂を含む第１の樹脂層と、熱可塑性樹脂を含む第２の樹脂層とを有し、前記赤外線反射層の第１の表面側に前記第１の樹脂層が配置されており、前記赤外線反射層の前記第１の表面とは反対の第２の表面側に前記第２の樹脂層が配置されており、前記第１の樹脂層が０．１ｍｒａｄ以上の楔角を有し、中間膜の前記第１の樹脂層の外側に厚さ２．５ｍｍのクリアガラスを配置し、中間膜の前記第２の樹脂層の外側に厚さ２ｍｍのグリーンガラスを配置して合わせガラスを得て、合わせガラスの前記第２の樹脂層の外側に位置するグリーンガラスの外側から光を照射したときに、入射角度６０度における波長４８０ｎｍ〜６８０ｎｍでの光の反射率が１５％以下である、合わせガラス用中間膜（以下、中間膜と記載することがある）が提供される。【００１４】
本発明の広い局面によれば、第１の合わせガラス部材と、第２の合わせガラス部材と、中間膜とを備え、前記中間膜は、赤外線反射層と、熱可塑性樹脂を含む第１の樹脂層と、熱可塑性樹脂を含む第２の樹脂層とを有し、前記赤外線反射層の第１の表面側に前記第１の樹脂層が配置されており、前記赤外線反射層の前記第１の表面とは反対の第２の表面側に前記第２の樹脂層が配置されており、前記第１の樹脂層の外側に前記第１の合わせガラス部材が配置されており、前記第２の樹脂層の外側に前記第２の合わせガラス部材が配置されており、前記第１の合わせガラス部材と前記第１の樹脂層との積層体が、０．１ｍｒａｄ以上の楔角を有し、合わせガラスの前記第２の合わせガラス部材の外側から光を照射したときに、入射角度６０度における波長４８０ｎｍ〜６８０ｎｍでの光の反射率が１５％以下である、合わせガラスが提供される。【００１５】
前記第１の樹脂層が０．１ｍｒａｄ以上の楔角を有することが好ましい。【００１６】
前記第２の樹脂層が、遮熱性物質を含むことが好ましい。【００１７】
前記第１の樹脂層中の前記熱可塑性樹脂が、ポリビニルアセタール樹脂であることが好ましい。前記第２の樹脂層中の前記熱可塑性樹脂が、ポリビニルアセタール樹脂であることが好ましい。【００１８】
前記第１の樹脂層が可塑剤を含むことが好ましい。前記第２の樹脂層が可塑剤を含むことが好ましい。【００１９】
本発明に係る中間膜は、ヘッドアップディスプレイである合わせガラスに好適に用いられる。本発明に係る合わせガラスは、ヘッドアップディスプレイであることが好ましい。【００２０】
本発明の広い局面によれば、外部空間と前記外部空間から熱線が入射される内部空間との間の開口部と、画像表示用の光を前記合わせガラスに照射するための光源装置とを有する建築物又は車両にて、前記第１の合わせガラス部材が、前記外部空間側に位置するように、かつ前記第２の合わせガラス部材が前記内部空間側に位置するように、上述した合わせガラスを前記開口部に取り付ける工程を備える、ヘッドアップディスプレイシステムの製造方法が提供される。
【発明の効果】
【００２１】
本発明に係る合わせガラス用中間膜は、赤外線反射層と、熱可塑性樹脂を含む第１の樹脂層と、熱可塑性樹脂を含む第２の樹脂層とを有する。本発明に係る合わせガラス用中間膜では、上記赤外線反射層の第１の表面側に上記第１の樹脂層が配置されており、上記赤外線反射層の上記第１の表面とは反対の第２の表面側に上記第２の樹脂層が配置されている。本発明に係る合わせガラス用中間膜では、上記第１の樹脂層が０．１ｍｒａｄ以上の楔角を有する。本発明に係る合わせガラス用中間膜の上記第１の樹脂層の外側に厚さ２．５ｍｍのクリアガラスを配置し、上記第２の樹脂層の外側に厚さ２ｍｍのグリーンガラスを配置して合わせガラスを得る。本発明に係る合わせガラス用中間膜では、この合わせガラスの上記第２の樹脂層の外側に位置するグリーンガラスの外側から光を照射したときに、入射角度６０度における波長４８０ｎｍ〜６８０ｎｍでの光の反射率が１５％以下である。本発明に係る合わせガラス用中間膜では、上記の構成が備えられているので、遮熱性を高め、かつ、多重像を抑え、画像表示を良好にすることができる。【００２２】
本発明に係る合わせガラスは、第１の合わせガラス部材と、第２の合わせガラス部材と、中間膜とを備える。本発明に係る合わせガラスでは、上記中間膜は、赤外線反射層と、熱可塑性樹脂を含む第１の樹脂層と、熱可塑性樹脂を含む第２の樹脂層とを有する。本発明に係る合わせガラスでは、上記赤外線反射層の第１の表面側に上記第１の樹脂層が配置されており、上記赤外線反射層の上記第１の表面とは反対の第２の表面側に上記第２の樹脂層が配置されている。本発明に係る合わせガラスでは、上記第１の樹脂層の外側に上記第１の合わせガラス部材が配置されており、上記第２の樹脂層の外側に上記第２の合わせガラス部材が配置されている。本発明に係る合わせガラスでは、上記第１の合わせガラス部材と上記第１の樹脂層との積層体が０．１ｍｒａｄ以上の楔角を有する。本発明に係る合わせガラスの上記第２の合わせガラス部材の外側から光を照射したときに、入射角度６０度における波長４８０ｎｍ〜６８０ｎｍでの光の反射率が１５％以下である。本発明に係る合わせガラスでは、上記の構成が備えられているので、遮熱性を高め、かつ、多重像を抑え、画像表示を良好にすることができる。
【図面の簡単な説明】
【００２３】
【図１】図１（ａ）及び（ｂ）は、本発明の第１の実施形態に係る合わせガラス用中間膜を備える合わせガラスを模式的に示す断面図及び正面図である。
【図２】図２（ａ）及び（ｂ）は、本発明の第２の実施形態に係る合わせガラス用中間膜を備える合わせガラスを模式的に示す断面図及び正面図である。
【発明を実施するための形態】
【００２４】
以下、本発明の詳細を説明する。
【００２５】
本発明に係る合わせガラス用中間膜（以下、中間膜と記載することがある）は、赤外線反射層と、熱可塑性樹脂を含む第１の樹脂層と、熱可塑性樹脂を含む第２の樹脂層とを有する。本発明に係る中間膜では、上記赤外線反射層の第１の表面側に上記第１の樹脂層が配置されており、上記赤外線反射層の上記第１の表面とは反対の第２の表面側に上記第２の樹脂層が配置されている。本発明に係る中間膜では、上記第１の樹脂層が０．１ｍｒａｄ以上の楔角を有する。本発明に係る中間膜の上記第１の樹脂層の外側に厚さ２．５ｍｍのクリアガラスを配置し、上記第２の樹脂層の外側に厚さ２ｍｍのグリーンガラスを配置して合わせガラスを得る。本発明に係る中間膜では、この合わせガラスの上記第２の樹脂層の外側に位置するグリーンガラスの外側から光を照射したときに、入射角度６０度における波長４８０ｎｍ〜６８０ｎｍでの光の反射率が１５％以下である。
【００２６】
本発明に係る中間膜では、上記の構成が備えられているので、遮熱性を高め、かつ、多重像を抑え、画像表示を良好にすることができる。本発明者らは、遮熱性の向上と多重像の抑制との双方を達成するために検討した結果、赤外線反射層を備える中間膜において、上記第１の樹脂層の楔角を０．１ｍｒａｄ以上にし、かつ、上記合わせガラスの入射角度６０度における波長４８０ｎｍ〜６８０ｎｍでの光の反射率を１５％以下にすればよいことを見出した。
【００２７】
本発明に係る合わせガラスは、第１の合わせガラス部材と、第２の合わせガラス部材と、中間膜とを備える。本発明に係る合わせガラスでは、上記中間膜は、赤外線反射層と、熱可塑性樹脂を含む第１の樹脂層と、熱可塑性樹脂を含む第２の樹脂層とを有する。本発明に係る合わせガラスでは、上記赤外線反射層の第１の表面側に上記第１の樹脂層が配置されており、上記赤外線反射層の上記第１の表面とは反対の第２の表面側に上記第２の樹脂層が配置されている。本発明に係る合わせガラスでは、上記第１の樹脂層の外側に上記第１の合わせガラス部材が配置されており、上記第２の樹脂層の外側に上記第２の合わせガラス部材が配置されている。本発明に係る合わせガラスでは、上記第１の合わせガラス部材と上記第１の樹脂層との積層体が０．１ｍｒａｄ以上の楔角を有する。本発明に係る合わせガラスの上記第２の合わせガラス部材の外側から光を照射したときに、入射角度６０度における波長４８０ｎｍ〜６８０ｎｍでの光の反射率が１５％以下である。
【００２８】
本発明に係る合わせガラスでは、上記の構成が備えられているので、遮熱性を高め、かつ、多重像を抑え、画像表示を良好にすることができる。本発明者らは、遮熱性の向上と多重像の抑制との双方を達成するために検討した結果、赤外線反射層を備える中間膜を用いた合わせガラスにおいて、上記第１の積層体の楔角を０．１ｍｒａｄ以上にし、かつ、上記合わせガラスの入射角度６０度における波長４８０ｎｍ〜６８０ｎｍでの光の反射率を１５％以下にすればよいことを見出した。
【００２９】
上記赤外線反射層は、遮熱性を効果的に高める。赤外線反射層を有する中間膜を用いた合わせガラスでは、計測情報の表示は、赤外線反射層での反射によっても生じる。赤外線反射層を用いると、樹脂層の構成によっては、多重像を十分に抑制できないことがある。本発明では、上記第１の樹脂層が０．１ｍｒａｄ以上の楔角を有し、上記合わせガラスの上記第２の樹脂層の外側に位置するグリーンガラスの外側から光を照射したときに、入射角度６０度における波長４８０ｎｍ〜６８０ｎｍでの光の反射率が１５％以下であるので、多重像を抑制することができる。また、上記第１の積層体が０．１ｍｒａｄ以上の楔角を有し、上記合わせガラスの上記第２の樹脂層の外側に位置する第２の合わせガラス部材の外側から光を照射したときに、入射角度６０度における波長４８０ｎｍ〜６８０ｎｍでの光の反射率が１５％以下である場合でも、多重像を抑制することができる。
【００３０】
第１の樹脂層の楔角は、０．１ｍｒａｄ以上であることが好ましい。第２の樹脂層は矩形であってもよい。第２の樹脂層の楔角は、０ｍｒａｄ（楔状ではない）であってもよく、０ｍｒａｄを超えていてもよく、０．１ｍｒａｄ未満であってもよく、０．１ｍｒａｄ以上であってもよい。
【００３１】
多重像をより一層抑制する観点からは、第２の樹脂層の楔角は０．１ｍｒａｄ以上であることが好ましい。また、第２の樹脂層が遮熱性物質を含む場合に、遮熱性物質の可視光吸収及び第２の樹脂層面内での厚みの差に由来する合わせガラス面内の透過率差や色差を抑制できる観点からは、第２の樹脂層の楔角は、以下の上限を満足することが好ましい。すなわち、第２の樹脂層の楔角は、好ましくは０．０８ｍｒａｄ以下、より好ましくは０．０６ｍｒａｄ以下、更に好ましくは０．０４ｍｒａｄ以下、特に好ましくは０．０２ｍｒａｄ以下である。第２の樹脂層の楔角は０ｍｒａｄ（楔状ではない）であることが好ましい。第の樹脂層は、矩形状であることが最も好ましい。０ｍｒａｄのとき、第２の樹脂層は、楔状ではなく、矩形状である。
【００３２】
第１の合わせガラス部材と第１の樹脂層とが積層された２層を第１の積層体とする。第２の樹脂層と第２の合わせガラス部材とが積層された２層を第２の積層体とする。第１の積層体の楔角は、０．１ｍｒａｄ以上であることが好ましい。楔状である第１の積層体において、第１の樹脂層が楔状であってもよく、第１の合わせガラス部材が楔状であってもよく、第１の樹脂層と第１の合わせガラス部材とが楔状であってもよい。第２の積層体は矩形であってもよい。第２の積層体の楔角は、０ｍｒａｄであってもよく、０ｍｒａｄを超えていてもよく、０．１ｍｒａｄ未満であってもよく、０．１ｍｒａｄ以上であってもよい。０ｍｒａｄのとき、第２の積層体は、楔状ではない。
【００３３】
中間膜の楔角は、０．１ｍｒａｄ以上であることが好ましい。合わせガラスの楔角は、０．１ｍｒａｄ以上であることが好ましい。
【００３４】
多重像をより一層良好にする観点からは、第１の樹脂層及び第２の樹脂層の双方が、楔状であることが好ましい。上記第１の樹脂層及び第２の樹脂層のいずれか一方のみが遮熱性物質を含む場合がある。この場合に、面内の透過率及び色調のムラをより一層良好にする観点からは、遮熱性物質を含む樹脂層が、０．１ｍｒａｄ未満の楔角を有し、遮熱性物質を含まない樹脂層が０．１ｍｒａｄ以上の楔角を有することが好ましい。上記第１の樹脂層及び第２の樹脂層の双方が遮熱性物質を含み、上記第１の樹脂層と上記第２の樹脂層との遮熱性物質の含有量が異なる場合がある。この場合に、面内の透過率及び色調のムラをより一層良好にする観点からは、遮熱性物質の含有量が多い方の樹脂層が、０．１ｍｒａｄ未満の楔角を有し、遮熱性物質の含有量が少ない方の樹脂層が０．１ｍｒａｄ以上の楔角を有することが好ましい。
【００３５】
多重像をより一層抑制する観点からは、第１の樹脂層、第１の積層体、中間膜、及び合わせガラスの楔角はそれぞれ、好ましくは０．２ｍｒａｄ（０．０１１５度）以上である。第２の樹脂層及び第２の積層体の楔角は、０．２ｍｒａｄ（０．０１１５度）以上であってもよい。上記楔角が上記下限以上であると、トラックやバス等フロントガラスの取り付け角度が大きい車に適した合わせガラスを得ることができる。
【００３６】
第１の樹脂層、第２の樹脂層、第１の積層体、第２の積層体、中間膜、及び合わせガラスの楔角はそれぞれ、好ましくは２ｍｒａｄ（０．１１４６度）以下、より好ましくは０．７ｍｒａｄ（０．０４０１度）以下、更に好ましくは０．５ｍｒａｄ（０．０２８８度）以下、特に好ましくは０．４７ｍｒａｄ（０．０２７度）以下である。上記楔角が上記上限以下であると、多重像がより一層抑えられる。上記楔角が上記上限以下であると、スポーツカー等フロントガラスの取り付け角度が小さい車に適した合わせガラスを得ることができる。
【００３７】
上記中間膜の楔角（図１のθ）は、中間膜における最大厚み部分と最小厚み部分との中間膜の第１の表面（一方の表面）部分を結んだ直線と、中間膜における最大厚み部分と最小厚み部分との中間膜の第２の表面（他方の表面）部分を結んだ直線との交点における内角である。なお、最大厚み部分が複数ある、最小厚み部分が複数ある、最大厚み部分が一定の領域にある、又は最小厚み部分が一定の領域にある場合には、楔角を求めるための最大厚み部分及び最小厚み部分は、求められる楔角が最も大きくなるように選択される。
【００３８】
第１の樹脂層、第２の樹脂層、第１の積層体、第２の積層体及び合わせガラスの楔角は、中間膜の楔角と同様に判断することができる。
【００３９】
本発明に係る中間膜では、該中間膜を用いた合わせガラスの上記第２の樹脂層の外側に位置するグリーンガラスの外側から光を照射する。本発明に係る合わせガラスでは、上記第２の合わせガラス部材の外側から光を照射する。上記合わせガラスにおける入射角度６０度における波長４８０ｎｍ〜６８０ｎｍでの光の反射率が１５％以下である。
【００４０】
多重像をより一層抑制する観点からは、入射角度６０度における波長４８０ｎｍ〜６８０ｎｍでの光の反射率は、好ましくは１４％以下、より好ましくは１３％以下である。
【００４１】
多重像をより一層抑制する観点からは、入射角度０度における波長４８０ｎｍ〜６８０ｎｍでの光の反射率は、好ましくは１４％以下、より好ましくは１３％以下である。
【００４２】
上記の光の反射率は、赤外線反射層の種類、及び中間膜の種類等により調整することができる。
【００４３】
波長４８０ｎｍ〜６８０ｎｍでの反射率は、波長４８０ｎｍ〜６８０ｎｍの波長領域での反射率の最大反射率である。合わせガラスの光の反射率は、分光光度計（日本分光社製「Ｖ−６７０」）に絶対反射率測定ユニット（日本分光社製「ＡＲＳＮ−７３３」）を取り付けて測定される。なお、測定する合わせガラスが分光光度計にて測定可能な試料より大きい場合には、ガラスカッター及びカッターナイフを用いて合わせガラスを適宜測定可能な大きさに切断して測定してもよい。合わせガラスの波長４８０ｎｍ〜６８０ｎｍでの反射率は、合わせガラスをヘッドアップディスプレイとして用いる場合に表示領域となる領域の全域で１５％以下であることが好ましく、合わせガラスの赤外線反射層が存在する領域の全域で１５％以下であることがより好ましい。この場合、例えば、該表示領域の全域又は該赤外線反射層が存在する領域の全域の、波長４８０ｎｍ〜６８０ｎｍの波長領域での反射率の最大反射率を等間隔（例えば５ｃｍ間隔）で測定し、最も高い最大反射率が１５％以下であればよい。
【００４４】
本発明に係る中間膜は、ヘッドアップディスプレイである合わせガラスに好適に用いられる。本発明に係る中間膜は、ヘッドアップディスプレイである合わせガラスに用いることができる中間膜であることが好ましい。本発明に係る合わせガラスは、ヘッドアップディスプレイであることが好ましい。
【００４５】
上記中間膜は、ロール状に巻かれて、中間膜のロール体とされてもよい。ロール体は、巻き芯と、中間膜とを備えていてもよい。中間膜は、巻き芯の外周に巻かれてもよい。
【００４６】
以下、図面を参照しつつ、本発明の具体的な実施形態を説明する。
【００４７】
図１（ａ）及び（ｂ）は、本発明の第１の実施形態に係る合わせガラス用中間膜を用いた合わせガラスを模式的に示す断面図及び正面図である。図１（ａ）は、図１（ｂ）中のＩ−Ｉ線に沿う断面図である。なお、図１（ａ）、図１（ｂ）及び後述の図では、図示の便宜上、合わせガラス及び合わせガラスを構成する各部材の厚み、並びに楔角（θ）は、実際の厚み及び楔角とは異なるように示されている。なお、図１（ａ）、図１（ｂ）及び後述する図において、異なる箇所は互いに置き換え可能である。
【００４８】
図１（ａ）及び図１（ｂ）には、合わせガラス１１が示されている。図１（ａ）では、合わせガラス１１の厚み方向の断面が示されている。
【００４９】
合わせガラス１１は、一端１１ａと、一端１１ａの反対側に他端１１ｂとを有する。一端１１ａと他端１１ｂとは対向し合う両側の端部である。合わせガラス１１の他端１１ｂの厚みは一端１１ａの厚みよりも大きい。従って、合わせガラス１１は、厚みの薄い領域と、厚みの厚い領域とを有する。また、一端１１ａは合わせガラスの下端、他端１１ｂは合わせガラスの上端であるとも言える。
【００５０】
合わせガラス１１は、ヘッドアップディスプレイである。合わせガラス１１は、ヘッドアップディスプレイの表示領域Ｒ１を有する。
【００５１】
合わせガラス１１は、表示領域Ｒ１の隣に周囲領域Ｒ２を有する。
【００５２】
合わせガラス１１は、表示領域Ｒ１と離れて、シェード領域Ｒ３を有する。シェード領域Ｒ３は、合わせガラス１１の縁部に位置している。
【００５３】
図１（ａ）及び図１（ｂ）に示す合わせガラス１１は、第１の合わせガラス部材１と、第１の樹脂層２と、赤外線反射層３と、第２の樹脂層４と、第２の合わせガラス部材５とを備える。第１の合わせガラス部材１と、第１の樹脂層２と、赤外線反射層３と、第２の樹脂層４と、第２の合わせガラス部材５とは、この順で並んで配置されている。
【００５４】
第１の樹脂層２と、赤外線反射層３と、第２の樹脂層４との積層体は、中間膜１０（合わせガラス用中間膜）である。中間膜１０が、第１の合わせガラス部材１と、第２の合わせガラス部材５との間に配置されている。
【００５５】
中間膜１０は、表示領域Ｒ１に対応した表示対応領域を有する。
【００５６】
中間膜１０は、一端１０ａと、一端１０ａの反対側に他端１０ｂとを有する。一端１０ａと他端１０ｂとは対向し合う両側の端部である。中間膜１０の他端１０ｂの厚みは一端１０ａの厚みよりも大きい。従って、中間膜１０は、厚みの薄い領域と、厚みの厚い領域とを有する。
【００５７】
第１の樹脂層２と、第２の樹脂層４とは楔状である。第１の合わせガラス部材１と、赤外線反射層３と、第２の合わせガラス部材５とは矩形である。楔状の各部材では、各部材の厚み方向の断面形状が楔状である。矩形の各部材では、各部材の厚み方向の断面形状が矩形である。第１の合わせガラス部材１と、第１の樹脂層２との第１の積層体は、楔状である。第２の樹脂層４と、第２の合わせガラス部材５との第２の積層体は、楔状である。
【００５８】
本実施形態では、第１の樹脂層２の楔角は、０．１ｍｒａｄ以上である。
【００５９】
図２（ａ）及び（ｂ）は、本発明の第２の実施形態に係る合わせガラスを模式的に示す断面図及び正面図である。図２（ａ）は、図２（ｂ）中のＩ−Ｉ線に沿う断面図である。
【００６０】
図２（ａ）及び図２（ｂ）には、合わせガラス１１Ａが示されている。図２（ａ）では、合わせガラス１１Ａの厚み方向の断面が示されている。
【００６１】
合わせガラス１１Ａは、一端１１ａと、一端１１ａの反対側に他端１１ｂとを有する。合わせガラス１１Ａの他端１１ｂの厚みは一端１１ａの厚みよりも大きい。従って、合わせガラス１１Ａは、厚みの薄い領域と、厚みの厚い領域とを有する。
【００６２】
合わせガラス１１Ａは、ヘッドアップディスプレイである。合わせガラス１１Ａは、ヘッドアップディスプレイの表示領域Ｒ１を有する。
【００６３】
合わせガラス１１Ａは、表示領域Ｒ１の隣に周囲領域Ｒ２を有する。
【００６４】
合わせガラス１１Ａは、表示領域Ｒ１と離れて、シェード領域Ｒ３を有する。シェード領域Ｒ３は、合わせガラス１１Ａの縁部に位置している。
【００６５】
合わせガラス１１Ａは、第１の合わせガラス部材１Ａと、第１の樹脂層２Ａと、赤外線反射層３Ａと、第２の樹脂層４Ａと、第２の合わせガラス部材５Ａとを備える。第１の合わせガラス部材１Ａと、第１の樹脂層２Ａと、赤外線反射層３Ａと、第２の樹脂層４Ａと、第２の合わせガラス部材５Ａとは、この順で並んで配置されている。
【００６６】
第１の樹脂層２Ａと、赤外線反射層３Ａと、第２の樹脂層４Ａとの積層体は、中間膜１０Ａ（合わせガラス用中間膜）である。中間膜１０Ａが、第１の合わせガラス部材１Ａと、第２の合わせガラス部材５Ａとの間に配置されている。
【００６７】
中間膜１０Ａは、表示領域Ｒ１に対応した表示対応領域を有する。
【００６８】
中間膜１０Ａは、一端１０ａと、一端１０ａの反対側に他端１０ｂとを有する。一端１０ａと他端１０ｂとは対向し合う両側の端部である。中間膜１０Ａの他端１０ｂの厚みは一端１０ａの厚みよりも大きい。従って、中間膜１０Ａは、厚みの薄い領域と、厚みの厚い領域とを有する。
【００６９】
第１の樹脂層２Ａは楔状である。第１の合わせガラス部材１Ａと、赤外線反射層３Ａと、第２の樹脂層４Ａと、第２の合わせガラス部材５Ａとは矩形である。第１の合わせガラス部材１Ａと、第１の樹脂層２Ａとの第１の積層体は、楔状である。第２の樹脂層４Ａと、第２の合わせガラス部材５Ａとの第２の積層体は、矩形である。
【００７０】
本実施形態では、第１の樹脂層２Ａの楔角は、０．１ｍｒａｄ以上である。
【００７１】
合わせガラス１１，１１Ａは、他端１１ｂに最大厚みを有し、一端１１ａに最小厚みを有する。中間膜１０，１０Ａは、他端１０ｂに最大厚みを有し、一端１０ａに最小厚みを有する。
【００７２】
上記中間膜及び上記合わせガラスは、一端と、上記一端の反対側に他端とを有する。上記一端と上記他端とは、上記中間膜及び上記合わせガラスにおいて対向し合う両側の端部である。本発明に係る合わせガラスでは、上記他端の厚みが、上記一端の厚みよりも大きいことが好ましい。
【００７３】
中間膜の最大厚みは好ましくは０．１ｍｍ以上、より好ましくは０．２５ｍｍ以上、更に好ましくは０．５ｍｍ以上、特に好ましくは０．８ｍｍ以上、好ましくは３ｍｍ以下、より好ましくは２ｍｍ以下、更に好ましくは１．５ｍｍ以下である。
【００７４】
多重像をより一層効果的に抑える観点からは、上記中間膜及び上記合わせガラスでは、上記一端から上記他端に向けて６ｃｍの位置から、上記一端から他端に向けて６３．８ｃｍの位置までの領域内に、上記表示対応領域及び上記表示領域を有することが好ましい。上記表示対応領域及び上記表示領域は、上記一端から上記他端に向けて６ｃｍの位置から、上記一端から他端に向けて６３．８ｃｍの位置までの領域内の一部に存在していてもよく、全体に存在していてもよい。
【００７５】
上記中間膜及び上記合わせガラスは、厚み方向の断面形状が楔状である部分を有することが好ましい。表示対応領域及び表示領域の厚み方向の断面形状が楔状であることが好ましい。
【００７６】
多重像を効果的に抑える観点からは、上記一端から上記他端に向けて６ｃｍの位置から、上記一端から上記他端に向けて６３．８ｃｍの位置までの領域において、上記中間膜及び上記合わせガラスは、厚み方向の断面形状が楔状である部分を有することが好ましい。厚み方向の断面形状が楔状である部分は、上記一端から他端に向けて６３．８ｃｍの位置までの領域内の一部に存在していてもよく、全体に存在していてもよい。
【００７７】
上記中間膜及び上記合わせガラスは、シェード領域を有していてもよい。上記シェード領域は、上記表示対応領域及び上記表示領域と離れていてもよい。上記シェード領域は、例えば、太陽光線又は屋外照明等により、運転中のドライバーが眩しさを感じるのを防ぐことなどを目的として設けられる。上記シェード領域は、遮熱性を付与するために設けられることもある。上記シェード領域は、上記中間膜及び上記合わせガラスの縁部に位置することが好ましい。上記シェード領域は帯状であることが好ましい。
【００７８】
シェード領域においては、色及び可視光線透過率を変えたりするために、着色剤又は充填剤を用いてもよい。着色剤又は充填剤は、上記中間膜及び上記合わせガラスの厚み方向の一部の領域にのみ含まれていてもよく、上記中間膜及び上記合わせガラスの厚み方向の全体の領域に含まれていてもよい。
【００７９】
表示をより一層良好にし、視野をより一層広げる観点からは、上記表示対応領域及び上記表示領域の可視光線透過率は好ましくは７０％以上、好ましくは７４％以上、より好ましくは７５％以上、より一層好ましくは７８％以上、更に好ましくは８０％以上、更に好ましくは８５％以上、特に好ましくは８８％以上、最も好ましくは９０％以上である。上記表示対応領域及び上記表示領域の可視光線透過率は、上記シェード領域の可視光線透過率よりも高いことが好ましい。上記表示対応領域及び上記表示領域の可視光線透過率は、上記シェード領域の可視光線透過率よりも低くてもよい。上記表示領域の可視光線透過率は、上記シェード領域の可視光線透過率よりも、好ましくは５０％以上高く、より好ましくは６０％以上高い。
【００８０】
なお、例えば、上記表示対応領域、上記表示領域及び上記シェード領域において、可視光線透過率が変化している場合には、上記表示対応領域及び上記表示領域の中心位置及び上記シェード領域の中心位置にて、可視光線透過率が測定される。
【００８１】
分光光度計（日立ハイテク社製「Ｕ−４１００」）を用いて、ＪＩＳ  Ｒ３２１１：１９９８に準拠して、合わせガラスの波長３８０ｎｍ〜７８０ｎｍにおける上記可視光線透過率を測定することができる。なお、ガラス板として、厚み２．５ｍｍのクリアガラスを用いることが好ましい。
【００８２】
上記表示対応領域及び上記表示領域は、長さ方向と幅方向とを有することが好ましい。合わせガラスの汎用性に優れるので、上記表示対応領域及び上記表示領域の幅方向が、上記一端と上記他端とを結ぶ方向であることが好ましい。上記表示対応領域及び上記表示領域は、帯状であることが好ましい。
【００８３】
上記第１の樹脂層及び上記第２の樹脂層はそれぞれ、ＭＤ方向とＴＤ方向とを有することが好ましい。上記第１の樹脂層及び上記第２の樹脂層は、例えば、溶融押出成形により得られる。ＭＤ方向は、上記第１の樹脂層及び上記第２の樹脂層の製造時の樹脂層の流れ方向である。ＴＤ方向は、上記第１の樹脂層及び上記第２の樹脂層の製造時の上記第１の樹脂層及び上記第２の樹脂層の流れ方向と直交する方向であり、かつ上記第１の樹脂層及び上記第２の樹脂層の厚み方向と直交する方向である。上記一端と上記他端とが、ＴＤ方向の両側に位置していることが好ましい。
【００８４】
一端と他端との間の距離をＸとする。上記中間膜及び上記合わせガラスは、一端から内側に向かって０Ｘ〜０．２Ｘの距離の領域に最小厚みを有し、他端から内側に向かって０Ｘ〜０．２Ｘの距離の領域に最大厚みを有することが好ましい。上記中間膜及び上記合わせガラスは、一端から内側に向かって０Ｘ〜０．１Ｘの距離の領域に最小厚みを有し、他端から内側に向かって０Ｘ〜０．１Ｘの距離の領域に最大厚みを有することがより好ましい。上記中間膜及び上記合わせガラスは一端に最小厚みを有し、上記中間膜及び上記合わせガラスは他端に最大厚みを有することが好ましい。
【００８５】
上記中間膜及び上記合わせガラスは、厚み均一部位を有していてもよい。上記厚み均一部位とは、上記中間膜及び上記合わせガラスの一端と他端を結ぶ方向での１０ｃｍの距離範囲あたり、厚みが１０μｍを超えて変化していないことをいう。従って、上記厚み均一部位は、上記中間膜及び上記合わせガラスの上記一端と上記他端を結ぶ方向での１０ｃｍの距離範囲あたり、厚みが１０μｍを超えて変化していない部位をいう。具体的には、上記厚み均一部位は、上記中間膜及び上記合わせガラスの上記一端と上記他端を結ぶ方向で厚みが全く変化していないか、又は、上記中間膜及び上記合わせガラスの上記一端と上記他端を結ぶ方向での１０ｃｍの距離範囲あたり、厚みが１０μｍ以下で変化している部位をいう。
【００８６】
上記中間膜及び上記合わせガラスの一端と他端との距離Ｘは、好ましくは３ｍ以下、より好ましくは２ｍ以下、特に好ましくは１．５ｍ以下であり、好ましくは０．５ｍ以上、より好ましくは０．８ｍ以上、特に好ましくは１ｍ以上である。
【００８７】
上記合わせガラスは、車両において、外部空間と上記外部空間から熱線が入射される内部空間との間の開口部に、上記第１の合わせガラス部材が、上記外部空間側に位置するように、かつ上記第２の合わせガラス部材が上記内部空間側に位置するように取り付けられることが好ましい。
【００８８】
以下、本発明に係る中間膜及び本発明に係る合わせガラスを構成する各部材の他の詳細を説明する。
【００８９】
（赤外線反射層）
上記赤外線反射層は赤外線を反射する。上記赤外線反射層は、赤外線を反射する性能を有していれば特に限定されない。但し、合わせガラスの入射角度６０度における波長４８０ｎｍ〜６８０ｎｍでの光の反射率が１５％以下となるように、赤外線反射層を選択して用いることが好ましい。
【００９０】
上記赤外線反射層としては、金属箔付き樹脂フィルム、樹脂層上に金属層及び誘電層が形成された多層積層フィルム、グラファイトを含むフィルム、多層樹脂フィルム及び液晶フィルム等が挙げられる。これらのフィルムは、赤外線を反射する性能を有する。
【００９１】
上記赤外線反射層は、金属箔付き樹脂フィルム、グラファイトを含むフィルム、多層樹脂フィルム又は液晶フィルムであることが好ましい。なかでも、合わせガラスの入射角度６０度における波長４８０ｎｍ〜６８０ｎｍでの光の反射率を１５％以下に調節しやすいことから、上記赤外線反射層は、多層樹脂フィルムであることがより好ましい。これらのフィルムは、赤外線の反射性能にかなり優れている。従って、これらのフィルムの使用により、遮熱性がより一層高く、高い可視光線透過率をより一層長期間に渡り維持できる合わせガラスが得られる。
【００９２】
上記金属箔付き樹脂フィルムは、樹脂フィルムと、該樹脂フィルムの外表面に積層された金属箔とを備える。上記樹脂フィルムの材料としては、ポリエチレンテレフタレート樹脂、ポリエチレンナフタレート樹脂、ポリビニルアセタール樹脂、エチレン−酢酸ビニル共重合体樹脂、エチレン−アクリル酸共重合体樹脂、ポリウレタン樹脂、ポリビニルアルコール樹脂、ポリオレフィン樹脂、ポリ塩化ビニル樹脂及びポリイミド樹脂等が挙げられる。上記金属箔の材料としては、アルミニウム、銅、銀、金、パラジウム、及びこれらを含む合金等が挙げられる。
【００９３】
上記樹脂層上に金属層及び誘電層が形成された多層積層フィルムは、樹脂層（樹脂フィルム）に、金属層及び誘電層が交互に任意の層数で積層された多層積層フィルムである。なお、上記樹脂層上に金属層及び誘電層が形成された多層積層フィルムでは、金属層及び誘電層の全てが交互に積層されていることが好ましいが、金属層／誘電層／金属層／誘電層／金属層／金属層／誘電層／金属層のように、一部が交互に積層されていない構造部分があってもよい。
【００９４】
上記多層積層フィルムにおける上記樹脂層（樹脂フィルム）の材料としては、上記金属箔付き樹脂フィルムにおける樹脂フィルムの材料と同様の材料が挙げられる。上記多層積層フィルムにおける上記樹脂層（樹脂フィルム）の材料としては、ポリエチレン、ポリプロピレン、ポリ乳酸、ポリ（４−メチルペンテン−１）、ポリフッ化ビニリデン、環状ポリオレフィン、ポリメチルメタクリレート、ポリ塩化ビニル、ポリビニルアルコール、ナイロン６，１１，１２，６６などのポリアミド、ポリスチレン、ポリカーボネート、ポリエチレンテレフタレート、ポリエチレンナフタレート、ポリエステル、ポリフェニレンサルファイド及びポリエーテルイミド等が挙げられる。上記多層積層フィルムにおける上記金属層の材料としては、上記金属箔付き樹脂フィルムにおける上記金属箔の材料と同様の材料が挙げられる。上記金属層の両面もしくは片面に、金属もしくは金属の混合酸化物のコート層を付与することができる。上記コート層の材料としては、ＺｎＯ、Ａｌ２Ｏ３、Ｇａ２Ｏ３、ＩｎＯ３、ＭｇＯ、Ｔｉ、ＮｉＣｒ及びＣｕ等が挙げられる。
【００９５】
上記多層積層フィルムにおける上記誘電層の材料としては、例えば酸化インジウム等が挙げられる。
【００９６】
上記多層樹脂フィルムは、複数の樹脂フィルムが積層された積層フィルムである。上記多層樹脂フィルムの材料としては、上記多層積層フィルムにおける上記樹脂層（樹脂フィルム）の材料と同様の材料が挙げられる。上記多層樹脂フィルムにおける樹脂フィルムの積層数は、２以上であり、３以上であってもよく、５以上であってもよい。上記多層樹脂フィルムにおける樹脂フィルムの積層数は、１０００以下であってもよく、１００以下であってもよく、５０以下であってもよい。
【００９７】
上記多層樹脂フィルムは、異なる光学的性質（屈折率）を有する２種類以上の熱可塑性樹脂層が交互に又はランダムに任意の層数で積層された多層樹脂フィルムであってもよい。このような多層樹脂フィルムは、所望の赤外線反射性能が得られるように構成される。
【００９８】
上記液晶フィルムとしては、任意の波長の光を反射するコレステリック液晶層を任意の層数で積層したフィルムが挙げられる。このような液晶フィルムは、所望の赤外線反射性能が得られるように構成される。
【００９９】
赤外線を反射する性能に優れることから、上記赤外線反射層が、８００ｎｍ〜２０００ｎｍの範囲内の少なくとも１つの波長において、赤外線透過率が４０％以下である性質を有することが好ましい。なお、後述する実施例で用いた赤外線反射層の赤外線透過率は、上記の好ましい条件を満足する。８００ｎｍ〜２０００ｎｍの範囲内の少なくとも１つの波長において、赤外線透過率はより好ましくは３０％以下、更に好ましくは２０％以下である。
【０１００】
上記赤外線反射層の波長８００ｎｍ〜２０００ｎｍの範囲における各波長の透過率は、具体的には、以下のようにして測定される。単独の赤外線反射層を用意する。分光光度計（日立ハイテク社製「Ｕ−４１００」）を用いて、ＪＩＳ  Ｒ３１０６：１９９８又はＪＩＳ  Ｒ３１０７：２０１３に準拠して、赤外線反射層の波長８００ｎｍ〜２０００ｎｍにおける各波長の分光透過率を得る。ＪＩＳ  Ｒ３１０７：２０１３に準拠して、赤外線反射層の波長８００ｎｍ〜２０００ｎｍにおける各波長の分光透過率を得ることが好ましい。
【０１０１】
（第１の樹脂層及び第２の樹脂層）
熱可塑性樹脂：
第１の樹脂層は、熱可塑性樹脂（以下、熱可塑性樹脂（１）と記載することがある）を含む。第１の樹脂層は、熱可塑性樹脂（１）として、ポリビニルアセタール樹脂（以下、ポリビニルアセタール樹脂（１）と記載することがある）を含むことが好ましい。第２の樹脂層は、熱可塑性樹脂（以下、熱可塑性樹脂（２）と記載することがある）を含む。第２の樹脂層は、熱可塑性樹脂（２）として、ポリビニルアセタール樹脂（以下、ポリビニルアセタール樹脂（２）と記載することがある）を含むことが好ましい。
【０１０２】
上記熱可塑性樹脂（１）と上記熱可塑性樹脂（２）とは、同一であってもよく、異なっていてもよい。上記熱可塑性樹脂（１）及び上記熱可塑性樹脂（２）はそれぞれ、１種のみが用いられてもよく、２種以上が併用されてもよい。上記ポリビニルアセタール樹脂（１）及び上記ポリビニルアセタール樹脂（２）はそれぞれ、１種のみが用いられてもよく、２種以上が併用されてもよい。
【０１０３】
上記熱可塑性樹脂としては、ポリビニルアセタール樹脂、エチレン−酢酸ビニル共重合体樹脂、エチレン−アクリル酸共重合体樹脂、ポリウレタン樹脂、ポリビニルアルコール樹脂、ポリオレフィン樹脂、ポリ酢酸ビニル樹脂、ポリスチレン樹脂及びアイオノマー樹脂等が挙げられる。これら以外の熱可塑性樹脂を用いてもよい。
【０１０４】
上記熱可塑性樹脂は、ポリビニルアセタール樹脂であることが好ましい。ポリビニルアセタール樹脂と可塑剤との併用により、合わせガラス部材及び赤外線反射層などの他の層に対する樹脂層の接着力がより一層高くなる。
【０１０５】
上記ポリビニルアセタール樹脂は、例えば、ポリビニルアルコール（ＰＶＡ）をアルデヒドによりアセタール化することにより製造できる。上記ポリビニルアセタール樹脂は、ポリビニルアルコールのアセタール化物であることが好ましい。上記ポリビニルアルコールは、例えば、ポリ酢酸ビニルをけん化することにより得られる。上記ポリビニルアルコールのけん化度は、一般に７０〜９９．９モル％の範囲内である。
【０１０６】
上記ポリビニルアルコール（ＰＶＡ）の平均重合度は、好ましくは２００以上、より好ましくは５００以上、より一層好ましくは１５００以上、更に好ましくは１６００以上、特に好ましくは２６００以上、最も好ましくは２７００以上、好ましくは５０００以下、より好ましくは４０００以下、更に好ましくは３５００以下である。上記平均重合度が上記下限以上であると、合わせガラスの耐貫通性がより一層高くなる。上記平均重合度が上記上限以下であると、樹脂層の成形が容易になる。
【０１０７】
上記ポリビニルアルコールの平均重合度は、ＪＩＳ  Ｋ６７２６「ポリビニルアルコール試験方法」に準拠した方法により求められる。
【０１０８】
上記ポリビニルアセタール樹脂に含まれるアセタール基の炭素数は特に限定されない。上記ポリビニルアセタール樹脂を製造する際に用いるアルデヒドは特に限定されない。上記ポリビニルアセタール樹脂におけるアセタール基の炭素数は３〜５であることが好ましく、３又は４であることがより好ましい。上記ポリビニルアセタール樹脂におけるアセタール基の炭素数が３以上であると、樹脂層のガラス転移温度が充分に低くなる。
【０１０９】
上記アルデヒドは特に限定されない。一般には、炭素数が１〜１０のアルデヒドが好適に用いられる。上記炭素数が１〜１０のアルデヒドとしては、例えば、プロピオンアルデヒド、ｎ−ブチルアルデヒド、イソブチルアルデヒド、ｎ−バレルアルデヒド、２−エチルブチルアルデヒド、ｎ−ヘキシルアルデヒド、ｎ−オクチルアルデヒド、ｎ−ノニルアルデヒド、ｎ−デシルアルデヒド、ホルムアルデヒド、アセトアルデヒド及びベンズアルデヒド等が挙げられる。プロピオンアルデヒド、ｎ−ブチルアルデヒド、イソブチルアルデヒド、ｎ−ヘキシルアルデヒド又はｎ−バレルアルデヒドが好ましく、プロピオンアルデヒド、ｎ−ブチルアルデヒド又はイソブチルアルデヒドがより好ましく、ｎ−ブチルアルデヒドが更に好ましい。上記アルデヒドは、１種のみが用いられてもよく、２種以上が併用されてもよい。
【０１１０】
上記ポリビニルアセタール樹脂の水酸基の含有率（水酸基量）は、好ましくは１５モル％以上、より好ましくは１８モル％以上、更に好ましくは２０モル％以上、特に好ましくは２８モル％以上、好ましくは４０モル％以下、より好ましくは３５モル％以下、更に好ましくは３２モル％以下である。上記水酸基の含有率が上記下限以上であると、樹脂層の接着力がより一層高くなる。また、上記水酸基の含有率が上記上限以下であると、樹脂層の柔軟性が高くなり、樹脂層の取扱いが容易になる。
【０１１１】
上記ポリビニルアセタール樹脂の水酸基の含有率は、水酸基が結合しているエチレン基量を、主鎖の全エチレン基量で除算して求めたモル分率を百分率で示した値である。上記水酸基が結合しているエチレン基量は、例えば、ＪＩＳ  Ｋ６７２８「ポリビニルブチラール試験方法」に準拠して測定できる。
【０１１２】
上記ポリビニルアセタール樹脂のアセチル化度（アセチル基量）は、好ましくは０．１モル％以上、より好ましくは０．３モル％以上、更に好ましくは０．５モル％以上、好ましくは３０モル％以下、より好ましくは２５モル％以下、更に好ましくは２０モル％以下、特に好ましくは１５モル％以下、最も好ましくは３モル％以下である。上記アセチル化度が上記下限以上であると、ポリビニルアセタール樹脂と可塑剤との相溶性が高くなる。上記アセチル化度が上記上限以下であると、合わせガラスの耐湿性が高くなる。
【０１１３】
上記アセチル化度は、アセチル基が結合しているエチレン基量を、主鎖の全エチレン基量で除算して求めたモル分率を百分率で示した値である。上記アセチル基が結合しているエチレン基量は、例えば、ＪＩＳ  Ｋ６７２８「ポリビニルブチラール試験方法」に準拠して測定できる。
【０１１４】
上記ポリビニルアセタール樹脂のアセタール化度（ポリビニルブチラール樹脂の場合にはブチラール化度）は、好ましくは６０モル％以上、より好ましくは６３モル％以上、好ましくは８５モル％以下、より好ましくは７５モル％以下、更に好ましくは７０モル％以下である。上記アセタール化度が上記下限以上であると、ポリビニルアセタール樹脂と可塑剤との相溶性が高くなる。上記アセタール化度が上記上限以下であると、ポリビニルアセタール樹脂を製造するために必要な反応時間が短くなる。
【０１１５】
上記アセタール化度は、以下のようにして求める。先ず、主鎖の全エチレン基量から、水酸基が結合しているエチレン基量と、アセチル基が結合しているエチレン基量とを差し引いた値を求める。得られた値を、主鎖の全エチレン基量で除算してモル分率を求める。このモル分率を百分率で示した値がアセタール化度である。
【０１１６】
なお、上記水酸基の含有率（水酸基量）、アセタール化度（ブチラール化度）及びアセチル化度は、ＪＩＳ  Ｋ６７２８「ポリビニルブチラール試験方法」に準拠した方法により測定された結果から算出することが好ましい。但し、ＡＳＴＭ  Ｄ１３９６−９２による測定を用いてもよい。ポリビニルアセタール樹脂がポリビニルブチラール樹脂である場合は、上記水酸基の含有率（水酸基量）、上記アセタール化度（ブチラール化度）及び上記アセチル化度は、ＪＩＳ  Ｋ６７２８「ポリビニルブチラール試験方法」に準拠した方法により測定された結果から算出され得る。
【０１１７】
可塑剤：
樹脂層の接着力をより一層高める観点からは、上記第１の樹脂層は、可塑剤（以下、可塑剤（１）と記載することがある）を含むことが好ましい。樹脂層の接着力をより一層高める観点からは、上記第２の樹脂層は、可塑剤（以下、可塑剤（２）と記載することがある）を含むことが好ましい。樹脂層に含まれている熱可塑性樹脂が、ポリビニルアセタール樹脂である場合に、樹脂層は、可塑剤を含むことが特に好ましい。ポリビニルアセタール樹脂を含む層は、可塑剤を含むことが好ましい。
【０１１８】
上記可塑剤は特に限定されない。上記可塑剤として、従来公知の可塑剤を用いることができる。上記可塑剤は、１種のみが用いられてもよく、２種以上が併用されてもよい。
【０１１９】
上記可塑剤としては、一塩基性有機酸エステル及び多塩基性有機酸エステル等の有機エステル可塑剤、並びに有機リン酸可塑剤及び有機亜リン酸可塑剤などの有機リン酸可塑剤等が挙げられる。有機エステル可塑剤が好ましい。上記可塑剤は液状可塑剤であることが好ましい。
【０１２０】
上記一塩基性有機酸エステルとしては、グリコールと一塩基性有機酸との反応によって得られたグリコールエステル等が挙げられる。上記グリコールとしては、トリエチレングリコール、テトラエチレングリコール及びトリプロピレングリコール等が挙げられる。上記一塩基性有機酸としては、酪酸、イソ酪酸、カプロン酸、２−エチル酪酸、ヘプチル酸、ｎ−オクチル酸、２−エチルヘキシル酸、ｎ−ノニル酸及びデシル酸等が挙げられる。
【０１２１】
上記多塩基性有機酸エステルとしては、多塩基性有機酸と、炭素数４〜８の直鎖又は分岐構造を有するアルコールとのエステル化合物等が挙げられる。上記多塩基性有機酸としては、アジピン酸、セバシン酸及びアゼライン酸等が挙げられる。
【０１２２】
上記有機エステル可塑剤としては、トリエチレングリコールジ−２−エチルプロパノエート、トリエチレングリコールジ−２−エチルブチレート、トリエチレングリコールジ−２−エチルヘキサノエート、トリエチレングリコールジカプリレート、トリエチレングリコールジ−ｎ−オクタノエート、トリエチレングリコールジ−ｎ−ヘプタノエート、テトラエチレングリコールジ−ｎ−ヘプタノエート、ジブチルセバケート、ジオクチルアゼレート、ジブチルカルビトールアジペート、エチレングリコールジ−２−エチルブチレート、１，３−プロピレングリコールジ−２−エチルブチレート、１，４−ブチレングリコールジ−２−エチルブチレート、ジエチレングリコールジ−２−エチルブチレート、ジエチレングリコールジ−２−エチルヘキサノエート、ジプロピレングリコールジ−２−エチルブチレート、トリエチレングリコールジ−２−エチルペンタノエート、テトラエチレングリコールジ−２−エチルブチレート、ジエチレングリコールジカプリレート、アジピン酸ジヘキシル、アジピン酸ジオクチル、アジピン酸ヘキシルシクロヘキシル、アジピン酸ヘプチルとアジピン酸ノニルとの混合物、アジピン酸ジイソノニル、アジピン酸ジイソデシル、アジピン酸ヘプチルノニル、セバシン酸ジブチル、油変性セバシン酸アルキド、及びリン酸エステルとアジピン酸エステルとの混合物等が挙げられる。これら以外の有機エステル可塑剤を用いてもよい。上述のアジピン酸エステル以外の他のアジピン酸エステルを用いてもよい。
【０１２３】
上記有機リン酸可塑剤としては、トリブトキシエチルホスフェート、イソデシルフェニルホスフェート及びトリイソプロピルホスフェート等が挙げられる。
【０１２４】
上記可塑剤は、下記式（１）で表されるジエステル可塑剤であることが好ましい。
【０１２５】
【化１】
2019189736.tif 000003
【０１２６】
上記式（１）中、Ｒ１及びＲ２はそれぞれ、炭素数５〜１０の有機基を表し、Ｒ３は、エチレン基、イソプロピレン基又はｎ−プロピレン基を表し、ｐは３〜１０の整数を表す。上記式（１）中のＲ１及びＲ２はそれぞれ、炭素数６〜１０の有機基であることが好ましい。
【０１２７】
上記可塑剤は、トリエチレングリコールジ−２−エチルヘキサノエート（３ＧＯ）又はトリエチレングリコールジ−２−エチルブチレート（３ＧＨ）を含むことが好ましく、トリエチレングリコールジ−２−エチルヘキサノエートを含むことがより好ましい。
【０１２８】
上記可塑剤の含有量は特に限定されない。上記可塑剤を含む層（第１の樹脂層、又は第２の樹脂層）において、上記熱可塑性樹脂１００重量部に対して、上記可塑剤の含有量は、好ましくは２５重量部以上、より好ましくは３０重量部以上、更に好ましくは３５重量部以上である。上記可塑剤を含む層（第１の樹脂層、又は第２の樹脂層）において、上記熱可塑性樹脂１００重量部に対して、上記可塑剤の含有量は、好ましくは７５重量部以下、より好ましくは６０重量部以下、更に好ましくは５０重量部以下、特に好ましくは４０重量部以下である。上記可塑剤の含有量が上記下限以上であると、合わせガラスの耐貫通性がより一層高くなる。上記可塑剤の含有量が上記上限以下であると、合わせガラスの透明性がより一層高くなる。
【０１２９】
遮熱性物質：
上記第１の樹脂層は、遮熱性物質を含んでいてもよく、含んでいなくてもよい。上記第２の樹脂層は、遮熱性物質を含むことが好ましい。赤外線反射層が反射する赤外線を効率的に外部空間に放出することができ遮熱性が一層向上することから、上記第１の樹脂層における遮熱性物質の含有量は、上記第２の樹脂層における遮熱性物質の含有量よりも少ないことが好ましい。上記遮熱性物質は、１種のみが用いられてもよく、２種以上が併用されてもよい。
【０１３０】
上記遮熱性物質は、フタロシアニン化合物、ナフタロシアニン化合物及びアントラシアニン化合物の内の少なくとも１種の成分Ｘを含むか、又は遮熱粒子を含むことが好ましい。この場合に、上記成分Ｘと上記遮熱粒子との双方を含んでいてもよい。
【０１３１】
遮熱性を効果的に高める観点から、上記第１の樹脂層は、フタロシアニン化合物、ナフタロシアニン化合物及びアントラシアニン化合物の内の少なくとも１種の成分Ｘを含むことが好ましい。上記第１の樹脂層は、上記成分Ｘを含んでいなくてもよい。上記第１の樹脂層における上記成分Ｘの含有量は、上記第２の樹脂層における上記成分Ｘの含有量よりも少なくてもよい。遮熱性を効果的に高める観点から、上記第２の樹脂層は、上記成分Ｘを含むことが好ましい。上記成分Ｘは、１種のみが用いられてもよく、２種以上が併用されてもよい。
【０１３２】
上記成分Ｘは特に限定されない。成分Ｘとして、従来公知のフタロシアニン化合物、ナフタロシアニン化合物及びアントラシアニン化合物を用いることができる。
【０１３３】
上記成分Ｘとしては、フタロシアニン、フタロシアニンの誘導体、ナフタロシアニン、ナフタロシアニンの誘導体、アントラシアニン及びアントラシアニンの誘導体等が挙げられる。上記フタロシアニン化合物及び上記フタロシアニンの誘導体はそれぞれ、フタロシアニン骨格を有することが好ましい。上記ナフタロシアニン化合物及び上記ナフタロシアニンの誘導体はそれぞれ、ナフタロシアニン骨格を有することが好ましい。上記アントラシアニン化合物及び上記アントラシアニンの誘導体はそれぞれ、アントラシアニン骨格を有することが好ましい。
【０１３４】
合わせガラスの遮熱性をより一層高くする観点からは、上記成分Ｘは、フタロシアニン、フタロシアニンの誘導体、ナフタロシアニン又はナフタロシアニンの誘導体であることが好ましく、フタロシアニン又はフタロシアニンの誘導体であることがより好ましい。
【０１３５】
遮熱性を効果的に高め、かつ長期間にわたり可視光線透過率をより一層高いレベルで維持する観点からは、上記成分Ｘは、バナジウム原子又は銅原子を含有することが好ましい。上記成分Ｘは、バナジウム原子を含有することが好ましく、銅原子を含有することも好ましい。上記成分Ｘは、バナジウム原子又は銅原子を含有するフタロシアニン及びバナジウム原子又は銅原子を含有するフタロシアニンの誘導体の内の少なくとも１種であることがより好ましい。合わせガラスの遮熱性を更に一層高くする観点からは、上記成分Ｘは、バナジウム原子に酸素原子が結合した構造単位を有することが好ましい。
【０１３６】
上記成分Ｘを含む層（第１の樹脂層、又は第２の樹脂層）１００重量％中、上記成分Ｘの含有量は、好ましくは０．００１重量％以上、より好ましくは０．００５重量％以上、更に好ましくは０．０１重量％以上、特に好ましくは０．０２重量％以上である。上記成分Ｘを含む層（第１の樹脂層、又は第２の樹脂層）１００重量％中、上記成分Ｘの含有量は、好ましくは０．２重量％以下、より好ましくは０．１重量％以下、更に好ましくは０．０５重量％以下、特に好ましくは０．０４重量％以下である。上記成分Ｘの含有量が上記下限以上及び上記上限以下であると、遮熱性が充分に高くなり、かつ可視光線透過率が充分に高くなる。例えば、可視光線透過率を７０％以上にすることが可能である。
【０１３７】
上記第１の樹脂層は、遮熱粒子を含んでいてもよく、含んでいなくてもよい。上記第２の樹脂層は、上記遮熱粒子を含むことが好ましい。赤外線反射層が反射する赤外線を効率的に外部空間に放出することができ遮熱性が一層向上することから、上記第１の樹脂層における遮熱粒子の含有量は、上記第２の樹脂層における遮熱粒子の含有量よりも少ないことが好ましい。上記遮熱粒子は遮熱性物質である。遮熱粒子の使用により、赤外線（熱線）を効果的に遮断できる。上記遮熱粒子は、１種のみが用いられてもよく、２種以上が併用されてもよい。
【０１３８】
合わせガラスの遮熱性をより一層高める観点からは、上記遮熱粒子は、金属酸化物粒子であることがより好ましい。上記遮熱粒子は、金属の酸化物により形成された粒子（金属酸化物粒子）であることが好ましい。
【０１３９】
可視光よりも長い波長７８０ｎｍ以上の赤外線は、紫外線と比較して、エネルギー量が小さい。しかしながら、赤外線は熱的作用が大きく、赤外線が物質に吸収されると熱として放出される。このため、赤外線は一般に熱線と呼ばれている。上記遮熱粒子の使用により、赤外線（熱線）を効果的に遮断できる。なお、遮熱粒子とは、赤外線を吸収可能な粒子を意味する。
【０１４０】
上記遮熱粒子の具体例としては、アルミニウムドープ酸化錫粒子、インジウムドープ酸化錫粒子、アンチモンドープ酸化錫粒子（ＡＴＯ粒子）、ガリウムドープ酸化亜鉛粒子（ＧＺＯ粒子）、インジウムドープ酸化亜鉛粒子（ＩＺＯ粒子）、アルミニウムドープ酸化亜鉛粒子（ＡＺＯ粒子）、ニオブドープ酸化チタン粒子、ナトリウムドープ酸化タングステン粒子、セシウムドープ酸化タングステン粒子、タリウムドープ酸化タングステン粒子、ルビジウムドープ酸化タングステン粒子、錫ドープ酸化インジウム粒子（ＩＴＯ粒子）、錫ドープ酸化亜鉛粒子、珪素ドープ酸化亜鉛粒子等の金属酸化物粒子や、六ホウ化ランタン（ＬａＢ６）粒子等が挙げられる。これら以外の遮熱粒子を用いてもよい。熱線の遮蔽機能が高いため、金属酸化物粒子が好ましく、ＡＴＯ粒子、ＧＺＯ粒子、ＩＺＯ粒子、ＩＴＯ粒子又は酸化タングステン粒子がより好ましく、ＩＴＯ粒子又は酸化タングステン粒子が特に好ましい。特に、熱線の遮蔽機能が高く、かつ入手が容易であるので、錫ドープ酸化インジウム粒子（ＩＴＯ粒子）が好ましく、酸化タングステン粒子も好ましい。
【０１４１】
合わせガラスの遮熱性をより一層高くする観点からは、酸化タングステン粒子は、金属ドープ酸化タングステン粒子であることが好ましい。上記「酸化タングステン粒子」には、金属ドープ酸化タングステン粒子が含まれる。上記金属ドープ酸化タングステン粒子としては、具体的には、ナトリウムドープ酸化タングステン粒子、セシウムドープ酸化タングステン粒子、タリウムドープ酸化タングステン粒子及びルビジウムドープ酸化タングステン粒子等が挙げられる。
【０１４２】
合わせガラスの遮熱性をより一層高くする観点からは、セシウムドープ酸化タングステン粒子が特に好ましい。合わせガラスの遮熱性を更に一層高くする観点からは、該セシウムドープ酸化タングステン粒子は、式：Ｃｓ０．３３ＷＯ３で表される酸化タングステン粒子であることが好ましい。
【０１４３】
上記遮熱粒子の平均粒子径は好ましくは０．０１μｍ以上、より好ましくは０．０２μｍ以上、好ましくは０．１μｍ以下、より好ましくは０．０５μｍ以下である。平均粒子径が上記下限以上であると、熱線の遮蔽性が充分に高くなる。平均粒子径が上記上限以下であると、遮熱粒子の分散性が高くなる。
【０１４４】
上記「平均粒子径」は、体積平均粒子径を示す。平均粒子径は、粒度分布測定装置（日機装社製「ＵＰＡ−ＥＸ１５０」）等を用いて測定できる。
【０１４５】
上記遮熱粒子を含む層（第１の樹脂層、又は第２の樹脂層）１００重量％中、上記遮熱粒子の含有量は、好ましくは０．０１重量％以上、より好ましくは０．１重量％以上、更に好ましくは１重量％以上、特に好ましくは１．５重量％以上である。上記遮熱粒子を含む層（第１の樹脂層、又は第２の樹脂層）１００重量％中、上記遮熱粒子の含有量は、好ましくは６重量％以下、より好ましくは５．５重量％以下、更に好ましくは４重量％以下、特に好ましくは３．５重量％以下、最も好ましくは３重量％以下である。上記遮熱粒子の含有量が上記下限以上及び上記上限以下であると、遮熱性が充分に高くなり、かつ可視光線透過率が充分に高くなる。
【０１４６】
金属塩：
上記第１の樹脂層は、アルカリ金属塩、アルカリ土類金属塩又はマグネシウム塩である金属塩（以下、金属塩Ｍと記載することがある）を含むことが好ましい。上記第２の樹脂層は、上記金属塩Ｍを含むことが好ましい。上記金属塩Ｍの使用により、樹脂層と赤外線反射層及び合わせガラス部材との接着性を制御することが容易になる。上記金属塩Ｍは、１種のみが用いられてもよく、２種以上が併用されてもよい。
【０１４７】
上記金属塩Ｍは、Ｌｉ、Ｎａ、Ｋ、Ｒｂ、Ｃｓ、Ｍｇ、Ｃａ、Ｓｒ又はＢａである金属を含むことが好ましい。樹脂層中に含まれている金属塩は、Ｋ又はＭｇを含むことが好ましい。
【０１４８】
また、上記金属塩Ｍは、炭素数２〜１６の有機酸のアルカリ金属塩、炭素数２〜１６の有機酸のアルカリ土類金属塩又は炭素数２〜１６の有機酸のマグネシウム塩であることがより好ましく、炭素数２〜１６のカルボン酸マグネシウム塩又は炭素数２〜１６のカルボン酸カリウム塩であることが更に好ましい。
【０１４９】
上記炭素数２〜１６のカルボン酸マグネシウム塩及び上記炭素数２〜１６のカルボン酸カリウム塩としては、酢酸マグネシウム、酢酸カリウム、プロピオン酸マグネシウム、プロピオン酸カリウム、２−エチル酪酸マグネシウム、２−エチルブタン酸カリウム、２−エチルヘキサン酸マグネシウム及び２−エチルヘキサン酸カリウム等が挙げられる。
【０１５０】
上記金属塩Ｍを含む層（第１の樹脂層、又は第２の樹脂層）におけるＭｇ及びＫの含有量の合計は、好ましくは５ｐｐｍ以上、より好ましくは１０ｐｐｍ以上、更に好ましくは２０ｐｐｍ以上、好ましくは３００ｐｐｍ以下、より好ましくは２５０ｐｐｍ以下、更に好ましくは２００ｐｐｍ以下である。Ｍｇ及びＫの含有量の合計が上記下限以上及び上記上限以下であると、樹脂層と赤外線反射層及び合わせガラス部材との接着性をより一層良好に制御できる。
【０１５１】
紫外線遮蔽剤：
上記第１の樹脂層は、紫外線遮蔽剤を含むことが好ましい。上記第２の樹脂層は、紫外線遮蔽剤を含むことが好ましい。紫外線遮蔽剤の使用により、合わせガラスが長期間使用されても、可視光線透過率がより一層低下し難くなる。上記紫外線遮蔽剤は、１種のみが用いられてもよく、２種以上が併用されてもよい。
【０１５２】
上記紫外線遮蔽剤には、紫外線吸収剤が含まれる。上記紫外線遮蔽剤は、紫外線吸収剤であることが好ましい。
【０１５３】
上記紫外線遮蔽剤としては、例えば、金属原子を含む紫外線遮蔽剤、金属酸化物を含む紫外線遮蔽剤、ベンゾトリアゾール構造を有する紫外線遮蔽剤（ベンゾトリアゾール化合物）、ベンゾフェノン構造を有する紫外線遮蔽剤（ベンゾフェノン化合物）、トリアジン構造を有する紫外線遮蔽剤（トリアジン化合物）、マロン酸エステル構造を有する紫外線遮蔽剤（マロン酸エステル化合物）、シュウ酸アニリド構造を有する紫外線遮蔽剤（シュウ酸アニリド化合物）及びベンゾエート構造を有する紫外線遮蔽剤（ベンゾエート化合物）等が挙げられる。
【０１５４】
上記金属原子を含む紫外線遮蔽剤としては、例えば、白金粒子、白金粒子の表面をシリカで被覆した粒子、パラジウム粒子及びパラジウム粒子の表面をシリカで被覆した粒子等が挙げられる。紫外線遮蔽剤は、遮熱粒子ではないことが好ましい。
【０１５５】
上記紫外線遮蔽剤は、好ましくはベンゾトリアゾール構造を有する紫外線遮蔽剤、ベンゾフェノン構造を有する紫外線遮蔽剤、トリアジン構造を有する紫外線遮蔽剤又はベンゾエート構造を有する紫外線遮蔽剤である。上記紫外線遮蔽剤は、より好ましくはベンゾトリアゾール構造を有する紫外線遮蔽剤又はベンゾフェノン構造を有する紫外線遮蔽剤であり、更に好ましくはベンゾトリアゾール構造を有する紫外線遮蔽剤である。
【０１５６】
上記金属酸化物を含む紫外線遮蔽剤としては、例えば、酸化亜鉛、酸化チタン及び酸化セリウム等が挙げられる。さらに、上記金属酸化物を含む紫外線遮蔽剤に関して、表面が被覆されていてもよい。上記金属酸化物を含む紫外線遮蔽剤の表面の被覆材料としては、絶縁性金属酸化物、加水分解性有機ケイ素化合物及びシリコーン化合物等が挙げられる。
【０１５７】
上記絶縁性金属酸化物としては、シリカ、アルミナ及びジルコニア等が挙げられる。上記絶縁性金属酸化物は、例えば５．０ｅＶ以上のバンドギャップエネルギーを有する。
【０１５８】
上記ベンゾトリアゾール構造を有する紫外線遮蔽剤としては、例えば、２−（２’−ヒドロキシ−５’−メチルフェニル）ベンゾトリアゾール（ＢＡＳＦ社製「ＴｉｎｕｖｉｎＰ」）、２−（２’−ヒドロキシ−３’，５’−ジ−ｔ−ブチルフェニル）ベンゾトリアゾール（ＢＡＳＦ社製「Ｔｉｎｕｖｉｎ３２０」）、２−（２’−ヒドロキシ−３’−ｔ−ブチル−５−メチルフェニル）−５−クロロベンゾトリアゾール（ＢＡＳＦ社製「Ｔｉｎｕｖｉｎ３２６」）、及び２−（２’−ヒドロキシ−３’，５’−ジ−アミルフェニル）ベンゾトリアゾール（ＢＡＳＦ社製「Ｔｉｎｕｖｉｎ３２８」）等が挙げられる。紫外線を遮蔽する性能に優れることから、上記紫外線遮蔽剤は、ハロゲン原子を含むベンゾトリアゾール構造を有する紫外線遮蔽剤であることが好ましく、塩素原子を含むベンゾトリアゾール構造を有する紫外線遮蔽剤であることがより好ましい。
【０１５９】
上記ベンゾフェノン構造を有する紫外線遮蔽剤としては、例えば、オクタベンゾン（ＢＡＳＦ社製「Ｃｈｉｍａｓｓｏｒｂ８１」）等が挙げられる。
【０１６０】
上記トリアジン構造を有する紫外線遮蔽剤としては、例えば、ＡＤＥＫＡ社製「ＬＡ−Ｆ７０」及び２−（４，６−ジフェニル−１，３，５−トリアジン−２−イル）−５−［（ヘキシル）オキシ］−フェノール（ＢＡＳＦ社製「Ｔｉｎｕｖｉｎ１５７７ＦＦ」）等が挙げられる。
【０１６１】
上記マロン酸エステル構造を有する紫外線遮蔽剤としては、２−（ｐ−メトキシベンジリデン）マロン酸ジメチル、テトラエチル−２，２−（１，４−フェニレンジメチリデン）ビスマロネート、２−（ｐ−メトキシベンジリデン）−ビス（１，２，２，６，６−ペンタメチル４−ピペリジニル）マロネート等が挙げられる。
【０１６２】
上記マロン酸エステル構造を有する紫外線遮蔽剤の市販品としては、Ｈｏｓｔａｖｉｎ  Ｂ−ＣＡＰ、Ｈｏｓｔａｖｉｎ  ＰＲ−２５、Ｈｏｓｔａｖｉｎ  ＰＲ−３１（いずれもクラリアント社製）が挙げられる。
【０１６３】
上記シュウ酸アニリド構造を有する紫外線遮蔽剤としては、Ｎ−（２−エチルフェニル）−Ｎ’−（２−エトキシ−５−ｔ−ブチルフェニル）シュウ酸ジアミド、Ｎ−（２−エチルフェニル）−Ｎ’−（２−エトキシ−フェニル）シュウ酸ジアミド、２−エチル−２’−エトキシ−オキサルアニリド（クラリアント社製「ＳａｎｄｕｖｏｒＶＳＵ」）などの窒素原子上に置換されたアリール基などを有するシュウ酸ジアミド類が挙げられる。
【０１６４】
上記ベンゾエート構造を有する紫外線遮蔽剤としては、例えば、２，４−ジ−ｔｅｒｔ−ブチルフェニル−３，５−ジ−ｔｅｒｔ−ブチル−４−ヒドロキシベンゾエート（ＢＡＳＦ社製「Ｔｉｎｕｖｉｎ１２０」）等が挙げられる。
【０１６５】
上記紫外線遮蔽剤を含む層（第１の樹脂層、又は第２の樹脂層）１００重量％中、上記紫外線遮蔽剤の含有量は、好ましくは０．１重量％以上、より好ましくは０．２重量％以上、更に好ましくは０．３重量％以上、特に好ましくは０．５重量％以上である。上記紫外線遮蔽剤を含む層（第１の樹脂層、又は第２の樹脂層）１００重量％中、上記紫外線遮蔽剤の含有量は、好ましくは２．５重量％以下、より好ましくは２重量％以下、更に好ましくは１重量％以下、特に好ましくは０．８重量％以下である。上記紫外線遮蔽剤の含有量が上記下限以上及び上記上限以下であると、期間経過後の可視光線透過率の低下がより一層抑制される。特に、上記紫外線遮蔽剤を含む層１００重量％中、上記紫外線遮蔽剤の含有量が０．２重量％以上であることにより、合わせガラスの期間経過後の可視光線透過率の低下を顕著に抑制できる。
【０１６６】
酸化防止剤：
上記第１の樹脂層は、酸化防止剤を含むことが好ましい。上記第２の樹脂層は、酸化防止剤を含むことが好ましい。上記酸化防止剤は、１種のみが用いられてもよく、２種以上が併用されてもよい。
【０１６７】
上記酸化防止剤としては、フェノール系酸化防止剤、硫黄系酸化防止剤及びリン系酸化防止剤等が挙げられる。上記フェノール系酸化防止剤はフェノール骨格を有する酸化防止剤である。上記硫黄系酸化防止剤は硫黄原子を含有する酸化防止剤である。上記リン系酸化防止剤はリン原子を含有する酸化防止剤である。
【０１６８】
上記酸化防止剤は、フェノール系酸化防止剤又はリン系酸化防止剤であることが好ましい。
【０１６９】
上記フェノール系酸化防止剤としては、２，６−ジ−ｔ−ブチル−ｐ−クレゾール（ＢＨＴ）、ブチルヒドロキシアニソール（ＢＨＡ）、２，６−ジ−ｔ−ブチル−４−エチルフェノール、ステアリル−β−（３，５−ジ−ｔ−ブチル−４−ヒドロキシフェニル）プロピオネート、２，２’−メチレンビス−（４−メチル−６−ブチルフェノール）、２，２’−メチレンビス−（４−エチル−６−ｔ−ブチルフェノール）、４，４’−ブチリデン−ビス−（３−メチル−６−ｔ−ブチルフェノール）、１，１，３−トリス−（２−メチル−ヒドロキシ−５−ｔ−ブチルフェニル）ブタン、テトラキス［メチレン−３−（３’，５’−ブチル−４−ヒドロキシフェニル）プロピオネート］メタン、１，３，３−トリス−（２−メチル−４−ヒドロキシ−５−ｔ−ブチルフェノール）ブタン、１，３，５−トリメチル−２，４，６−トリス（３，５−ジ−ｔ−ブチル−４−ヒドロキシベンジル）ベンゼン、ビス（３，３’−ｔ−ブチルフェノール）ブチリックアッシドグリコールエステル及びビス（３−ｔ−ブチル−４−ヒドロキシ−５−メチルベンゼンプロパン酸）エチレンビス（オキシエチレン）等が挙げられる。これらの酸化防止剤の内の１種又は２種以上が好適に用いられる。
【０１７０】
上記リン系酸化防止剤としては、トリデシルホスファイト、トリス（トリデシル）ホスファイト、トリフェニルホスファイト、トリノニルフェニルホスファイト、ビス（トリデシル）ペンタエリスリトールジホスファイト、ビス（デシル）ペンタエリスリトールジホスファイト、トリス（２，４−ジ−ｔ−ブチルフェニル）ホスファイト、ビス（２，４−ジ−ｔ−ブチル−６−メチルフェニル）エチルエステル亜リン酸、及び２，２’−メチレンビス（４，６−ジ−ｔ−ブチル−１−フェニルオキシ）（２−エチルヘキシルオキシ）ホスホラス等が挙げられる。これらの酸化防止剤の内の１種又は２種以上が好適に用いられる。
【０１７１】
上記酸化防止剤の市販品としては、例えばＢＡＳＦ社製「ＩＲＧＡＮＯＸ  ２４５」、ＢＡＳＦ社製「ＩＲＧＡＦＯＳ  １６８」、ＢＡＳＦ社製「ＩＲＧＡＦＯＳ  ３８」、住友化学工業社製「スミライザーＢＨＴ」、堺化学工業社製「Ｈ−ＢＨＴ」、並びにＢＡＳＦ社製「ＩＲＧＡＮＯＸ  １０１０」等が挙げられる。
【０１７２】
合わせガラスの高い可視光線透過率を長期間に渡り維持するために、上記酸化防止剤を含む層（第１の樹脂層、又は第２の樹脂層）１００重量％中、上記酸化防止剤の含有量は０．１重量％以上であることが好ましい。また、上記酸化防止剤を含む層１００重量％中、上記酸化防止剤の含有量は２重量％以下であることが好ましい。
【０１７３】
他の成分：
上記第１の樹脂層及び上記第２の樹脂層はそれぞれ、必要に応じて、カップリング剤、分散剤、界面活性剤、難燃剤、帯電防止剤、顔料、染料、金属塩以外の接着力調整剤、耐湿剤、蛍光増白剤及び赤外線吸収剤等の添加剤を含んでいてもよい。これらの添加剤は、１種のみが用いられてもよく、２種以上が併用されてもよい。
【０１７４】
（第１，第２の合わせガラス部材）
上記第１，第２の合わせガラス部材としては、ガラス板及びＰＥＴ（ポリエチレンテレフタレート）フィルム等が挙げられる。上記合わせガラスには、２枚のガラス板の間に中間層が挟み込まれている合わせガラスだけでなく、ガラス板とＰＥＴフィルム等との間に中間層が挟み込まれている合わせガラスも含まれる。合わせガラスは、ガラス板を備えた積層体であり、少なくとも１枚のガラス板が用いられていることが好ましい。上記第１，第２の合わせガラス部材がそれぞれガラス板又はＰＥＴ（ポリエチレンテレフタレート）フィルムであり、かつ上記合わせガラスが、上記第１，第２の合わせガラス部材として、少なくとも１枚のガラス板を含むことが好ましい。上記第１，第２の合わせガラス部材の双方がガラス板であることが特に好ましい。
【０１７５】
上記ガラス板としては、無機ガラス及び有機ガラスが挙げられる。上記無機ガラスとしては、フロート板ガラス、熱線吸収板ガラス、熱線反射板ガラス、磨き板ガラス、型板ガラス、網入り板ガラス、線入り板ガラス及びグリーンガラス等が挙げられる。上記有機ガラスは、無機ガラスに代わる合成樹脂ガラスである。上記有機ガラスとしては、ポリカーボネート板及びポリ（メタ）アクリル樹脂板等が挙げられる。上記ポリ（メタ）アクリル樹脂板としては、ポリメチル（メタ）アクリレート板等が挙げられる。
【０１７６】
なお、本発明に係る中間膜において、合わせガラスの光の反射率を測定するために、クリアガラスとグリーンガラスとが用いられている。本発明に係る中間膜の使用時に、該中間膜は、クリアガラスとグリーンガラスとの間に配置されてもよく、クリアガラスとグリーンガラス以外の２つの合わせガラス部材の間に配置されてもよい。本発明に係る合わせガラスでは、中間膜は、クリアガラスとグリーンガラスとの間に配置されていてもよく、クリアガラス及びグリーンガラスの組み合わせと異なる２つの合わせガラス部材の間に配置されていてもよい。
【０１７７】
上記第１の合わせガラス部材及び上記第２の合わせガラス部材はそれぞれ、クリアガラス又は熱線吸収板ガラスであることが好ましい。赤外線透過率が高く、合わせガラスの遮熱性がより一層高くなることから、上記第１の合わせガラス部材は、クリアガラスであることが好ましい。赤外線透過率が低く、合わせガラスの遮熱性がより一層高くなることから、上記第２の合わせガラス部材は、熱線吸収板ガラスであることが好ましい。熱線吸収板ガラスは、グリーンガラスであることが好ましい。上記第１の合わせガラス部材が、クリアガラスであり、かつ上記第２の合わせガラス部材が熱線吸収板ガラスであることが好ましい。上記熱線吸収板ガラスは、ＪＩＳ  Ｒ３２０８に準拠した熱線吸収板ガラスである。
【０１７８】
（合わせガラスの使用方法、ヘッドアップディスプレイシステム及びヘッドアップディスプレイシステムの製造方法）
上記合わせガラスの使用時には、上記建築物又は上記車両において、上記第１の合わせガラス部材が、上記外部空間側に位置するように、かつ上記第２の合わせガラス部材が上記内部空間側に位置するように、上述した合わせガラスを前記開口部に取り付ける。
【０１７９】
具体的には、第１の合わせガラス部材が、外部空間側に位置するように、かつ第２の合わせガラス部材が、内部空間側に位置するように、合わせガラスを開口部に取り付ける。すなわち、外部空間／第１の合わせガラス部材／第１の樹脂層／赤外線反射層／（第２の樹脂層／）第２の合わせガラス部材／内部空間の順に配置されるように、合わせガラスを取り付ける。上記の配置形態には、外部空間と第１の合わせガラス部材との間に他の部材が配置されている場合が含まれ、内部空間と第２の合わせガラス部材との間に他の部材が配置されている場合が含まれる。
【０１８０】
ヘッドアップディプレイシステムは、上記合わせガラスと、画像表示用の光を前記合わせガラスに照射するための光源装置とを備える。上記光源装置は、例えば、建築物又は車両において、ダッシュボードに取り付けることができる。上記光源装置から、上記合わせガラスの上記表示領域に光を照射することで、画像表示を行うことができる。
【０１８１】
上記建築物又は上記車両において、上記第１の合わせガラス部材が、上記外部空間側に位置するように、かつ上記第２の合わせガラス部材が前記内部空間側に位置するように、上述した合わせガラスを前記開口部に取り付ける工程を行うことで、ヘッドアップディスプレイシステムを製造することができる。上記合わせガラスは、ヘッドアップディスプレイシステムに用いることができる合わせガラスであることが好ましい。
【０１８２】
上記合わせガラスは、車のフロントガラスに好適に用いられる。上記合わせガラスは、車のフロントガラスに用いることができる合わせガラスであることが好ましい。
【０１８３】
以下に実施例及び比較例を掲げて本発明を更に詳しく説明する。本発明はこれら実施例のみに限定されない。
【０１８４】
以下の材料を用意した。
【０１８５】
（熱可塑性樹脂）
ポリビニルアセタール樹脂（ＰＶＢ、平均重合度１７００、水酸基の含有率３０．５モル％、アセチル化度１モル％、アセタール化度６８．５モル％）
【０１８６】
用いたポリビニルアセタール樹脂では、アセタール化に、炭素数４のｎ−ブチルアルデヒドが用いられている。ポリビニルアセタール樹脂に関しては、アセタール化度（ブチラール化度）、アセチル化度及び水酸基の含有率はＪＩＳ  Ｋ６７２８「ポリビニルブチラール試験方法」に準拠した方法により測定した。なお、ＡＳＴＭ  Ｄ１３９６−９２により測定した場合も、ＪＩＳ  Ｋ６７２８「ポリビニルブチラール試験方法」に準拠した方法と同様の数値を示した。
【０１８７】
（可塑剤）
トリエチレングリコールジ−２−エチルヘキサノエート（３ＧＯ）
【０１８８】
（紫外線遮蔽剤）
Ｔｉｎｕｖｉｎ３２６（２−（２’−ヒドロキシ−３’−ｔ−ブチル−５−メチルフェニル）−５−クロロベンゾトリアゾール、ＢＡＳＦ社製「Ｔｉｎｕｖｉｎ３２６」）０．２重量部
【０１８９】
（酸化防止剤）
ＢＨＴ（２，６−ジ−ｔ−ブチル−ｐ−クレゾール）
【０１９０】
（遮熱性物質）
ＩＴＯ（ＩＴＯ粒子、錫ドープ酸化インジウム粒子）
ＣＷＯ（ＣＷＯ粒子、セシウムドープ酸化タングステン（Ｃｓ０．３３ＷＯ３）粒子）
ＮＩＲ−４３Ｖ（成分Ｘ、フタロシアニン化合物、中心金属としてバナジウムを含有する、山田化学社製「ＮＩＲ−４３Ｖ」）
【０１９１】
以下の赤外線反射層を用意した。
【０１９２】
（赤外線反射層）
Ｎａｎｏ９０Ｓ（３Ｍ、多層樹脂フィルム、住友スリーエム社製「マルチレイヤー  Ｎａｎｏ  ９０Ｓ」）
ＸＩＲ−７５（金属箔付き樹脂フィルム、Ｓｏｕｔｈｗａｌｌ  Ｔｅｃｈｎｏｌｏｇｉｅｓ社製「ＸＩＲ−７５」）
【０１９３】
以下の合わせガラス部材を用意した。
【０１９４】
（合わせガラス部材）
クリアガラス（厚さ２．５ｍｍ、入射角度６０度における波長４８０ｎｍ〜６８０ｎｍでの光の反射率６．６％）
グリーンガラス（熱線吸収板ガラス、厚さ２ｍｍ、入射角度６０度における波長４８０ｎｍ〜６８０ｎｍでの光の反射率６．３％）
【０１９５】
（実施例１）
第１の樹脂層の作製：
以下の成分を配合し、ミキシングロールで充分に混練し、第１の樹脂層を形成するための組成物を得た。
【０１９６】
ポリビニルアセタール樹脂（ＰＶＢ、平均重合度１７００、水酸基の含有率３０．５モル％、アセチル化度１モル％、アセタール化度６８．５モル％）１００重量部
トリエチレングリコールジ−２−エチルヘキサノエート（３ＧＯ）４０重量部
得られる樹脂層中で０．２重量％となる量のＴｉｎｕｖｉｎ３２６（２−（２’−ヒドロキシ−３’−ｔ−ブチル−５−メチルフェニル）−５−クロロベンゾトリアゾール、ＢＡＳＦ社製「Ｔｉｎｕｖｉｎ３２６」）
得られる樹脂層中で０．２重量％となる量のＢＨＴ（２，６−ジ−ｔ−ブチル−ｐ−クレゾール）
【０１９７】
得られた第１の樹脂層を形成するための組成物を押出機により押出して、１ｍの幅を有し、下記の表１に示す厚み及び楔角を有する第１の樹脂層を得た。
【０１９８】
第２の樹脂層の作製：
以下の成分を配合し、ミキシングロールで充分に混練し、第２の樹脂層を形成するための組成物を得た。
【０１９９】
ポリビニルアセタール樹脂（ＰＶＢ、平均重合度１７００、水酸基の含有率３０．５モル％、アセチル化度１モル％、アセタール化度６８．５モル％）１００重量部
トリエチレングリコールジ−２−エチルヘキサノエート（３ＧＯ）４０重量部
得られる樹脂層中で０．２重量％となる量のＴｉｎｕｖｉｎ３２６（２−（２’−ヒドロキシ−３’−ｔ−ブチル−５−メチルフェニル）−５−クロロベンゾトリアゾール、ＢＡＳＦ社製「Ｔｉｎｕｖｉｎ３２６」）
得られる樹脂層中で０．２重量％となる量のＢＨＴ（２，６−ジ−ｔ−ブチル−ｐ−クレゾール）
【０２００】
得られた第２の樹脂層を形成するための組成物を押出機により押出して、第２の樹脂層を得た。第２の樹脂層は矩形であり、第２の樹脂層の幅は１ｍであり、第２の樹脂層の厚みは、３８０μｍであった。
【０２０１】
赤外線反射層、第１，第２の合わせガラス部材の準備：
赤外線反射層として、Ｎａｎｏ９０Ｓ（３Ｍ、多層樹脂フィルム、住友スリーエム社製「マルチレイヤー  Ｎａｎｏ  ９０Ｓ」）を用意した。
【０２０２】
第１の合わせガラス部材として、クリアガラス（厚さ２．５ｍｍ、縦１００ｃｍ、横１００ｃｍ）を用意した。
【０２０３】
第２の合わせガラス部材として、グリーンガラス（熱線吸収板ガラス、厚さ２ｍｍ、縦１００ｃｍ、横１００ｃｍ）を用意した。
【０２０４】
合わせガラスの作製：
第１の合わせガラス部材と、第１の樹脂層と、赤外線反射層と、第２の樹脂層と、第２の合わせガラス部材とをこの順で積層して、縦１００ｃｍ及び横１００ｃｍの合わせガラスを得た。第１の合わせガラス部材と、第１の樹脂層との第１の積層体の楔角は、第１の樹脂層の楔角と同じであった。
【０２０５】
（実施例２〜１２及び比較例１〜９）
合わせガラスの構成を下記の表１〜３に示すように変更したこと以外は、実施例１と同様にして、合わせガラスを得た。
【０２０６】
なお、実施例２〜１２及び比較例１〜９では、第１，第２の樹脂層において、実施例１と同様の紫外線遮蔽剤及び酸化防止剤を、得られる樹脂層１００重量％で、実施例１と同様の配合量で配合した。遮熱性物質は、得られる樹脂層１００重量％で、下記の表１〜３に示す配合量で配合した。
【０２０７】
（評価）
（１）光の反射率の測定
得られた合わせガラス厚みの小さい側の一端から厚みの大きい他端に向かって、４ｃｍの位置から１２ｃｍの位置までを表示領域とし、該表示領域の中心すなわち上記一端から上記他端に向かって８ｃｍの位置を測定位置として、後述の分光光度計が使用できる大きさに合わせガラスを切り出した。切り出された合わせガラスの該測定位置において、入射角度６０度における波長４８０ｎｍ〜６８０ｎｍでの光の反射率は、分光光度計（日本分光社製「Ｖ−６７０」）に絶対反射率測定ユニット（日本分光社製「ＡＲＳＮ−７３３」）を取り付け、光源からの入射角が６０度となるように調整して測定した。
【０２０８】
また、得られた合わせガラスについて、入射角度０度における波長４８０ｎｍ〜６８０ｎｍでの光の反射率も、入射角度を変えて測定した。
【０２０９】
（２）多重像
中間膜の一端が下となるように、得られた合わせガラスをフロントガラスの位置に設置した。合わせガラスの下方に設置した表示ユニットから表示情報を合わせガラスに反射させ、所定の位置で多重像の有無を目視で確認した。なお、表示情報には、多重像の抑制効果を評価するために、太い線部分と細い線部分とが含まれるようにした。多重像を下記の基準で判定した。
【０２１０】
［多重像の判定基準］
〇〇〇：多重像が完全に確認されず、かつ太い線部分の像及び細い線部分の像の双方が鮮明に表示される
〇〇：多重像が確認されず、かつ太い線部分の像は鮮明に表示されるが、細い線の像の鮮明性がわずかに劣る（実使用可能）
〇：多重像が確認されず、かつ太い線部分の像及び細い線部分の像の双方の鮮明性がわずかに劣る（実使用可能）
×：多重像が確認される
【０２１１】
（３）面内透過率差・面内色差
得られた合わせガラスの面内で可視光線透過率並びに色差をそれぞれ、ＪＩＳ  Ｒ  ３２１１  ２０１５及びＪＩＳ  Ｚ  ８７３０に準拠して、分光光度計（日立ハイテク社製「Ｕ−４１００」）を用いて算出し、面内の色差の最大値を面内色差として算出した。
【０２１２】
詳細及び結果を下記の表１〜３に示す。なお、表中、紫外線遮蔽剤及び酸化防止剤の記載は省略した。
【０２１３】
【表１】
2019189736.tif 000004
【０２１４】
【表２】
2019189736.tif 000005
【０２１５】
【表３】
2019189736.tif 000006
【符号の説明】
【０２１６】
１，１Ａ…第１の合わせガラス部材
２，２Ａ…第１の樹脂層
３，３Ａ…赤外線反射層
４，４Ａ…第２の樹脂層
５，５Ａ…第２の合わせガラス部材
１０，１０Ａ…中間膜
１０ａ…一端
１０ｂ…他端
１１，１１Ａ…合わせガラス
１１ａ…一端
１１ｂ…他端
Ｒ１…表示領域
Ｒ２…周囲領域
Ｒ３…シェード領域
【図１】
2019189736.tif 000007
【図２】
2019189736.tif 000008
【国際調査報告】
2019189736.tif 000009
2019189736.tif 000010
2019189736.tif 000011